(57)【要約】  基礎層と基礎層に取付けられた窓とを有する研磨パッド、及び、このような研磨パッドの製造方法が記載される。例において、基板を研磨する研磨パッドは、第１弾性率を有する基礎層を備える。研磨層は、基礎層に取付けられ、第１弾性率よりも小さい第２弾性率を有する。第１開口が研磨層を貫通し、第２開口が基礎層を貫通する。第１開口は、第２開口の少なくとも一部分を露出し、基礎層の一部分を露出する。窓が第１開口内に配置され、基礎層の露出部分に取付けられる。【選択図】図１Ａ
2018533489.tif 000002
【特許請求の範囲】
【請求項１】
第１弾性率を有する基礎層と、
前記基礎層に取付けられた、前記第１弾性率よりも小さい第２弾性率を有する研磨層と、
前記研磨層を貫通する第１開口と、前記基礎層を貫通する第２開口とを備え、前記第１開口は前記第２開口の少なくとも一部分を露出し、かつ前記基礎層の一部分を露出し、更に、
前記第１開口内に配置されていると共に前記基礎層の前記露出部分に取付けられた窓を備える、基板を研磨する研磨パッド。
【請求項２】
前記第１開口は、前記第２開口の全体を露出する、請求項１に記載の研磨パッド。
【請求項３】
前記窓は、前記基礎層の前記露出部分に、感圧接着剤（ＰＳＡ）層と、２成分型エポキシ層、ＵＶ硬化樹脂層、シリコーンベースの接着剤層、転写テープ層、及び、ホットメルト層からなるグループから選択される接着剤層により取付けられている、請求項１に記載の研磨パッド。
【請求項４】
前記接着剤層は、非ディファレンシャルタイプの両面テープＰＳＡ層である、請求項３に記載の研磨パッド。
【請求項５】
前記接着剤層は、第１両面テープＰＳＡ層であり、前記研磨層は、前記窓を前記基礎層に取付けている前記第１両面テープＰＳＡ層の厚さとほぼ同じ厚さを有する第２両面テープＰＳＡ層を使用して、前記基礎層に取付けられている、請求項３に記載の研磨パッド。
【請求項６】
前記接着剤層は、ディファレンシャルタイプの両面テープＰＳＡ層である、請求項３に記載の研磨パッド。
【請求項７】
前記窓は、前記基礎層の前記露出部分に、溶接領域により取付けられている、請求項１に記載の研磨パッド。
【請求項８】
前記溶接領域は、スポット溶接領域、ライン溶接領域、及び、マルチライン溶接領域からなるグループから選択される領域である、請求項７に記載の研磨パッド。
【請求項９】
前記窓は、前記基礎層の前記露出部分に、スナップ嵌め機構により取付けられている、請求項１に記載の研磨パッド。
【請求項１０】
更に、
前記研磨層と反端側の前記基礎層の側で前記基礎層に取付けられたサブパッドと、
前記サブパッドを貫通する第３開口とを備え、前記第３開口は前記第２開口と実質的に同じサイズでかつ整合している、請求項１に記載の研磨パッド。
【請求項１１】
前記窓は、前記第２開口内に延びている部分を有する、請求項１に記載の研磨パッド。
【請求項１２】
前記窓は、前記第２開口内に配置されている部分がない、請求項１に記載の研磨パッド。
【請求項１３】
前記研磨層を平面視で見て、前記窓は前記第１開口と実質的に同じ形状を有する、請求項１に記載の研磨パッド。
【請求項１４】
前記形状は、円形、楕円形、正方形、矩形、及び、丸められた角部を有する矩形からなるグループから選択される、請求項１３に記載の研磨パッド。
【請求項１５】
前記窓の周囲は、前記第１開口の周囲に対してほぼ５〜１５ミルの範囲の量だけ前記周囲の全部分のサイズが縮小されている、請求項１３に記載の研磨パッド。
【請求項１６】
前記基礎層について、前記窓は、前記研磨層の最上面よりも下方に最上面を有する、請求項１に記載の研磨パッド。
【請求項１７】
前記研磨層を平面視で見て、前記第１開口は前記第２開口と実質的に同じ形状を有し、前記第２開口の周囲は、前記第１開口の周囲に対して、ほぼ１０〜５００ミルの範囲の量だけ、前記周囲の全部分におけるサイズが減少している、請求項１に記載の研磨パッド。
【請求項１８】
前記第２開口の前記周囲は、前記第１開口の前記周囲に対してほぼ１００〜３００ミルの範囲の量だけ、前記周囲の全部分のサイズが縮小されている、請求項１７に記載の研磨パッド。
【請求項１９】
前記研磨層は、前記基礎層に、接着剤層により取付けられている、請求項１に記載の研磨パッド。
【請求項２０】
前記研磨層は、前記基礎層に、前記基礎層に対する前記研磨層の共有結合を介して取付けられている、請求項１に記載の研磨パッド。
【請求項２１】
前記窓は、ポリエチレンテレフタレート材料、ポリウレタン材料、環状オレフィンコポリマー材料、ポリカーボネート材料、ポリエステル材料、ポリプロピレン材料、及び、ポリエチレン材料からなるグループから選択される材料を有する、請求項１に記載の研磨パッド。
【請求項２２】
前記窓は、ほぼ３００〜８００ナノメートルの範囲の広域スペクトル照射に対して透明な材料を有する、請求項１に記載の研磨パッド。
【請求項２３】
前記基礎層は、４０℃、１／Ｐａでほぼ１００ＫＥＬより小さいエネルギ損失係数を有する、請求項１に記載の研磨パッド。
【請求項２４】
前記基礎層は、ポリカーボネート材料、エポキシ基板材料、ポリウレタン材料、複合繊維基板、ポリメチルメタクリレート（ＰＭＭＡ）材料、及び、環状オレフィンコポリマー材料からなるグループから選択される材料を有する、請求項１に記載の研磨パッド。
【請求項２５】
前記研磨層は、４０℃、１／Ｐａでほぼ１０００ＫＥＬより大きいエネルギ損失係数を有する、請求項１に記載の研磨パッド。
【請求項２６】
前記基礎層と前記研磨層との組み合わせは、４０℃、１／Ｐａでほぼ１０００ＫＥＬより小さいエネルギ損失係数を有する、請求項１に記載の研磨パッド。
【請求項２７】
前記研磨層は、熱硬化性ポリウレタン材料を有し、前記基礎層は、ポリカーボネート層を有し、前記窓は、ポリエチレンテレフタレート材料を有する、請求項１に記載の研磨パッド。
【請求項２８】
前記研磨層は、摂氏４０度においてほぼ５０ＭＰａ〜１００ＭＰａの範囲の弾性貯蔵弾性率（Ｅ’）を有し、前記基礎層は、摂氏４０度においてほぼ１５００ＭＰａ〜３０００ＭＰａの範囲の弾性貯蔵弾性率（Ｅ’）を有する、請求項１に記載の研磨パッド。
【請求項２９】
前記基礎層は、ほぼ７０〜９０ショアＤの範囲の硬度を有し、前記研磨層は、ほぼ２０〜６５ショアＤの範囲の硬度を有する、請求項１に記載の研磨パッド。
【請求項３０】
前記研磨層は、前記研磨層の中に配置された溝を有し、前記溝は、前記研磨層の全厚さのほぼ１０％〜６０％の深さに形成されている、請求項１に記載の研磨パッド。
【請求項３１】
前記溝は、前記研磨層の全厚さのほぼ半分の深さに形成されている、請求項３０に記載の研磨パッド。
【発明の詳細な説明】
【技術分野】
【０００１】
本発明の実施形態は、化学機械研磨（ＣＭＰ）、特に、基礎層及び基礎層に取付けられた窓を有する研磨パッド、及び、このような研磨パッドを製造する方法の分野に関する。
【背景技術】
【０００２】
一般にＣＭＰと略される化学機械平坦化または化学機械研磨は、半導体ウェハまたは他の基板を平坦化する半導体製造に用いられる技術である。
【０００３】
このプロセスは、典型的にはウェハよりも大径の研磨パッド及び保持リングと共に、研磨及び腐食性ケミカルスラリー（一般には、コロイド）を使用する。研磨パッド及びウェハは、動的研磨ヘッドにより一緒に押圧され、プラスチック保持リングにより所定位置に保持される。動的研磨ヘッドは、研磨中に回転される。このアプローチは、材料の除去を支援し、任意の不規則トポグラフィを平らにし、ウェハを平らにまたは平面にしやすい。これは、追加的な回路素子を形成するウェハを準備するために必要であり得る。例えば、これは、全表面をフォトリソグラフィシステムの被写界深度内とし、または、その位置に基づいて材料を選択的に除去するために必要となり得る。典型的な被写界深度要件は、最新の５０ナノメートル未満の技術ノードについて、オングストロームレベルまで下がる。
【０００４】
材料除去のプロセスは、木材に対するサンドペーパのような単純な材料の研磨切削プロセスではない。スラリー内の化学物質は更に、除去すべき材料と反応し及び／または弱化させる。研磨剤は、この弱化プロセスを促進し、研磨パッドはこの表面から反応した材料を拭き取るのを支援する。スラリー技術の進歩に加え、研磨パッドは、ますます複雑化するＣＭＰ工程に重要な役割を果たす。
【０００５】
しかし、ＣＭＰパッド技術の発展において、更なる改善が必要とされている。
【発明の概要】
【０００６】
本発明の実施形態は、基礎層と基礎層に取付けられた窓とを有する研磨パッド、及び、このような研磨パッドを製造する方法を包含する。
【０００７】
実施形態では、基板を研磨する研磨パッドは、第１弾性率を有する基礎層を備える。研磨層は、基礎層に取付けられ、第１弾性率よりも小さい第２弾性率を有する。第１開口が研磨層を貫通し、第２開口が基礎層を貫通する。第１開口は、第２開口の少なくとも一部分を露出し、更に、基礎層の一部分を露出する。窓が第１開口内に配置され、基礎層の露出部分に取付けられる。
【０００８】
他の実施形態では、基板を研磨する研磨パッドを製造する方法は、研磨層を貫通する第１開口を形成することを包含する。研磨層は、研磨面と背面とを有し、弾性率を有する。本方法は更に、基礎層を研磨層の背面に取付けることを包含する。基礎層は、研磨層の弾性率よりも大きな弾性率を有する。本方法は更に、基礎層を研磨層の背面に取付けることに続いて、基礎層を貫通する第２開口を形成することを包含する。第１開口は、第２開口の少なくとも一部分を露出し、更に、基礎層の一部分を露出する。本方法は更に、窓を第１開口内に挿入し、窓を基礎層の露出部分に取付けることを包含する。
【０００９】
他の実施形態では、基板を研磨する研磨パッドを製造する方法は、研磨層を貫通する第１開口を形成することを包含する。研磨層は、研磨面と背面とを有し、弾性率を有する。本方法は更に、基礎層を貫通する第２開口を形成することを包含する。基礎層は、研磨面と背面とを有し、研磨層の弾性率よりも大きな弾性率を有する。本方法は更に、基礎層の研磨面に窓を取付けることを包含する。窓は、第２開口の少なくとも一部分を覆う。本方法は更に、窓を基礎層の研磨面に取付けることに続いて、研磨層を基礎層に取付けることを包含する。研磨層を貫通して形成された第１開口は、窓を囲む。
【図面の簡単な説明】
【００１０】
【図１Ａ】本発明の実施形態による、研磨層の開口内に収容され、接着剤層で下側の基礎層に取付けられた窓を有する研磨パッドの図１ＢのＡ−Ａ’軸に沿う断面図を示す。
【図１Ｂ】本発明の実施形態による、図１Ａの研磨パッドの平面図を示す。
【図２】図２Ａ〜２Ｉは、本発明の実施形態による、基板を研磨する研磨パッドの製造方法における種々の工程を示す断面図を示す。
【図３】本発明の実施形態による、研磨層の開口内に収容され、かつ下側の基礎層に溶接領域により取付けられた窓を有する研磨パッドの断面図を示す。
【図４】本発明の実施形態による、研磨層の開口内に収容され、かつ下側の基礎層にスナップ嵌め機構により取付けられた窓を有する研磨パッドの断面図を示す。
【図５】図５Ａ〜５Ｃは、本発明の実施形態による、基板を研磨する研磨パッドの他の製造方法における種々の工程を示す断面図を示す。
【図６】本発明の実施形態による、本明細書に記載の研磨パッドに適合する研磨装置の等角側面図を示す。
【発明を実施するための形態】
【００１１】
基礎層と基礎層に取付けられた窓とを有する研磨パッド、及び、このような研磨パッドの製造方法を本明細書に記載する。以下の説明では、本発明の実施形態について十分な理解を提供するために、特別な研磨パッド構造、デザイン及び構成要素等、多くの具体的詳細を説明する。本発明の実施形態は、これらの具体的詳細無しで実施してもよいことは、当業者に明らかである。他の例では、半導体基板のＣＭＰを実行する研磨パッドとスラリーとの組み合わせに関する詳細等の周知の処理技術は、本発明の実施形態が不必要に不明瞭とならないように、詳細には説明しない。更に、図に示す種々の実施形態は、例示的な表示であり、必ずしも縮尺通りに描かれていないことを理解すべきである。
【００１２】
本明細書に記載の１つまたは複数の実施形態は研磨パッドに向けられ、研磨パッドは、研磨パッドの基礎層の下側に取付けられた窓を有する。窓は、研磨パッドが不透明研磨層を有する場合であっても、研磨パッドを通してモニタするときに、ＣＭＰプロセスの光学的終点検出のための手段を提供する。
【００１３】
状況を提供するために、研磨パッドに窓を作り込む従来のアプローチは、下側のサブパッドに窓を取付けることを包含してきた。しかし、サブパッドは典型的には低密度の発泡体（または、低密度含侵フェルト）であり、必ずしも良好な機械的強度を提供しない。例えば、窓をサブパッドに取付けることは、スラリーの漏洩及び窓の飛び出し等、ＣＭＰ処理中に窓問題をまねくことが知られている。他のアプローチは、窓をパッド自体に取付けることであった。しかし、このようなアプローチは、パッドが窓よりも厚いことが必要であり、これは、過度に薄い窓または過度に厚いパッドの一方をまねく可能性がある。過度に薄い窓は、パッド寿命の終わりにＣＭＰ問題をまねく可能性がある。一方、過度に厚いパッドは、ＣＭＰ性能をチューニングするための設計オプションを制限する。本明細書に記載の１つまたは複数の実施形態は、研磨パッドの基礎層に取付けられた窓を包含することにより、このような問題に対処する。
【００１４】
更に状況を提供するため、ＣＭＰ工程のための研磨パッドは、ウェハ全体の研磨均一性対ダイ内研磨均一性間のトレードオフ等の性能におけるトレードオフを有することがある。例えば、硬質研磨パッドは、良好なダイレベルの平坦化を示すが、ウェハ全体の均一性が劣る。これらは更に、研磨された基板に傷を付けることがある。一方、柔軟な研磨パッドは、不十分なダイレベルの平坦化を示す（例えば、ダイ内のディッシングを生じさせ得る）ことがあるが、しかし良好なウェハレベルの均一性を示し得る。上記の性能のトレードオフを緩和するアプローチは、ウェハ内研磨効果とダイ内研磨効果とを分離することからなり得る。本明細書に記載の１つまたは複数の実施形態は、研磨層を基礎層と一緒に含めることにより、このような問題に対処する。
【００１５】
第１の例示的研磨パッドは、接着剤層により基礎層に取付けられた窓を有する基礎層を有する。例えば、図１Ａは、本発明の実施形態による、研磨層の開口内に収容され、接着剤層で下側の基礎層に取付けられた窓を有する研磨パッドの図１ＢのＡ−Ａ’軸に沿う断面図を示す。図１Ｂは、図１Ａの研磨パッドの平面図を示す。
【００１６】
図１Ａ及び１Ｂを参照すると、基板を研磨する研磨パッド１００は、第１弾性率を有する基礎層１０２を有する。研磨層１０４が基礎層１０２に取付けられる。研磨層１０４は、第１弾性率よりも小さい第２弾性率を有する。第１開口１０６が、研磨層１０４を貫通する。第２開口１０８が、基礎層１０２を貫通する。平面視で見て、第１開口１０６は第２開口１０８の少なくとも一部分を露出し、更に基礎層１０２の一部分１１０を露出する。このような一実施形態では、第１開口１０６は、図１Ａ及び１Ｂに記載のように、第２開口１０８の全体を露出する。窓１１２が第１開口１０６内に配置され、基礎層１０２の露出部分１１０に取付けられる。
【００１７】
図１Ａを参照すると、実施形態では、窓１１２が基礎層１０２の露出部分１１０に接着剤層１１４により取付けられる。一実施形態では、接着剤層１１４は、限定されるものではないが、感圧接着剤（ＰＳＡ）層、２成分型エポキシ層、ＵＶ硬化樹脂層、シリコーンベースの接着剤層、転写テープ層、または、ホットメルト層等の１つである。このような特定の実施形態では、接着剤層１１４は、非ディファレンシャルタイプの両面テープＰＳＡ層である。他のこのような特定の実施形態では、接着剤層１１４は、第１両面テープＰＳＡ層であり、研磨層１０４は、第２両面テープＰＳＡ層１１６を使用して基礎層１０２に取付けられる。このような特定の実施形態では、第２両面テープＰＳＡ層１１６は、図１Ａに示すように、窓１１２を基礎層１０２に取付ける第１両面テープＰＳＡ層１１４の厚さとほぼ同じ厚さを有する。他の実施形態では、接着剤層１１４は、ディファレンシャルタイプの両面テープＰＳＡ層である。
【００１８】
再度図１Ａを参照すると、実施形態では、研磨パッド１００は更に、研磨層１０４と反対側の基礎層１０２の一方側で、基礎層１０２に取付けられるサブパッド１１８を有する。このような一実施形態では、第３開口１２０がサブパッド１１８を貫通する。第３開口１２０は、図１Ａに示すように、第２開口１０８と実質的に同じサイズでかつ整合している。実施形態では、サブパッド１１８は、限定されるものではないが、発泡体、ゴム、繊維、フェルトまたは高多孔質材料等の材料で構成される。実施形態では、サブパッド１１８は、ほぼ９０ショアＡよりも低い硬度を有する。
【００１９】
再度図１Ａを参照すると、実施形態では、窓１１２は上面及び下面の両方が実質的に平面である。このような一実施形態では、図１Ａに示すように、窓１１２は、第２開口１０８内に延びる部分がない。しかし、他の実施形態では、窓１１２の一部分が第２開口内に配置される。このような一実施形態では、窓は、開口１０６及び１０８に対してＴ字状プラグとして示してもよい。
【００２０】
図１Ｂを参照すると、実施形態では、研磨層１０４を平面視で見て、窓１１２は第１開口１０８と実質的に同じ形状を有する。このような一実施形態では、形状は、限定されるものではないが、円形、楕円形、正方形、矩形、及び、丸められた角部を有する矩形（最後の実施形態は、図１Ｂに図示の実施例に描かれている）等の１つである。実施形態では、図１Ａを参照すると、窓１１２の周囲１２２は、第１開口１０６の周囲１２４に対してほぼ５〜１５ミルの範囲の量だけ周囲の全部分のサイズが縮小される。すなわち、窓１１２は、研磨層１０４に接触することなく、または、少なくとも窓１１２の周囲１２２の全面において研磨層１０４と接触することなく、開口１０６内に適合するサイズである。実施形態では、窓１１２は、研磨層１０４の最上面１２８よりも下方に最上面１２６を有する。すなわち、窓１１２は、図１Ａに示すように、研磨層１０４に対して凹設される。
【００２１】
図１Ｂを参照すると、実施形態では、研磨層１０４を平面視で見て、第１開口１０６は第２開口１０８と実質的に同じ形状を有する。このような一実施形態では、第２開口１０８の周囲１３０は、第１開口１０６の周囲１２４に対してほぼ１０〜５００ミルの範囲の量だけ周囲の全部分のサイズが縮小される。このような特定の実施形態では、第２開口１０８の周囲１３０は、第１開口１０６の周囲１２４に対してほぼ１００〜３００ミルの範囲の量だけ周囲の全部分のサイズが縮小される。図１Ａを参照すると、このような実施形態は、ほぼ１００〜３００ミルの範囲、好ましくは、ほぼ１００〜３００ミルの幅（Ｗ）を有するように、基礎層１０２の露出部分１１０を提供する。
【００２２】
実施形態では、窓１１２は、ほぼ３００〜８００ナノメートルの範囲の広域スペクトル照射に対して透明な材料で構成される。実施形態では、窓１１２は、限定されるものではないが、ポリエチレンテレフタレート材料、ポリウレタン材料、環状オレフィンコポリマー材料、ポリカーボネート材料、ポリエステル材料、ポリプロピレン材料、または、ポリエチレン材料等の材料から構成される。
【００２３】
実施形態では、基礎層１０２は、限定されるものではないが、ポリカーボネート材料、エポキシ基板材料、ポリウレタン材料、複合繊維基板、ポリメチルメタクリレート（ＰＭＭＡ）材料、または、環状オレフィンコポリマー材料等の材料から構成される。実施形態では、基礎層１０２は、４０℃、１／Ｐａでほぼ１００ＫＥＬより小さいエネルギ損失係数を有する。ＫＥＬは、研磨性能を予測するパラメータである。ＡＳＴＭ  Ｄ４０９２−９０（「Ｓｔａｎｄａｒｄ  Ｔｅｒｍｉｎｏｌｏｇｙ  Ｒｅｌａｔｉｎｇ  ｔｏ  Ｄｙｎａｍｉｃ  Ｍｅｃｈａｎｉｃａｌ  Ｍｅａｓｕｒｅｍｅｎｔｓ  ｏｆ  Ｐｌａｓｔｉｃｓ」）は、このパラメータをそれぞれの変形サイクルにおける単位体積当たりのエネルギ損失として定義する。換言すると、これは、応力−歪ヒステリシスループ内の面積の尺度である。エネルギ損失係数は、Ｔａｎδ及び弾性貯蔵弾性率（Ｅ’）の双方の関数であり、次式、ＫＥＬ＝ｔａｎδ＊１０１２／［Ｅ’＊（１＋ｔａｎδ２）］により定義することができ、ここで、Ｅ’はパスカル単位である。歪に対する弾性応力の比率は、貯蔵（または弾性）弾性率であり、歪に対する粘性応力の比率は損失（または粘性）弾性率である。引張り、撓みまたは圧縮をテストするときに、Ｅ’及びＥ’’はそれぞれ貯蔵弾性率及び損失弾性率を示す。貯蔵弾性率に対する損失弾性率の比率は、応力と歪との間の位相角シフト（δ）の正接である。したがって、Ｅ’’／Ｅ’＝ｔａｎδであり、そして、材料の減衰能力の尺度である。
【００２４】
実施形態では、研磨層１０４は熱硬化性ポリウレタン材料で構成される。このような一実施形態では、基礎層１０２は、ポリカーボネート層で構成され、窓１１２は、ポリエチレンテレフタレート材料で構成される。実施形態では、研磨層１０４は、４０℃、１／Ｐａで約１０００ＫＥＬより大きいエネルギ損失係数を有する。図１Ａ及び１Ｂを参照すると、実施形態では、研磨層１０４はその中に配置された溝１０５を有する。このような一実施形態では、溝１０５は、研磨層１０４の全厚さ（Ｔ）のほぼ１０％〜６０％の深さ（Ｄ）に形成される。このような特定の実施形態では、溝１０５は、研磨層１０４の全厚さ（Ｔ）のほぼ半分の厚さ（Ｄ）に形成される。実施形態では、溝１０５は、図１Ｂに示すように、同心状多角形及び半径方向溝のパターンを有する。他の実施形態では、半径方向溝は省略される。溝１０５のパターンについて他のデザインの選択肢を使用してもよいことが認められる。
【００２５】
実施形態では、研磨層１０４は均質な研磨層である。このような一実施形態では、均質な研磨層は、熱硬化性ポリウレタン材料で構成される。例えば、特定の実施形態では、均質な研磨層は、熱硬化性の独立気泡ポリウレタン材料で構成される。実施形態では、用語「均質な」は、熱硬化性の独立気泡ポリウレタン材料が研磨層１０４の全体の組成を通してむらのないことを示すために使用する。例えば、実施形態では、用語「均質な」は、例えば、含浸フェルトまたは異なる材料の複数層の組成（複合材料）で構成される研磨層を排除する。実施形態では、用語「熱硬化性樹脂」は、例えば、材料に対する前駆体が硬化により、不可逆的に不溶解性の不溶性高分子網目に変化する、不可逆的に硬化するポリマー材料を示すために使用される。例えば、実施形態では、用語「熱硬化樹脂」は、例えば、加熱されたときに液体に変化しかつ十分に冷却されたときに十分にガラス状態に戻る材料である「熱可塑」材料、または、「熱可塑性プラスチック」で構成される研磨パッドを排除する。なお、熱硬化性材料で形成される研磨パッドは、典型的には、化学反応でポリマーを形成するように反応する低分子量前駆体から製造され、一方、熱可塑性材料で形成される研磨パッドは、典型的には、研磨パッドが物理的プロセスで形成されるように、既存のポリマーを加熱して位相変化させることにより製造される。ポリウレタン熱硬化性ポリマーは、その安定した熱的及び機械的特性、化学的環境に対する耐性、及び、耐摩耗性の傾向に基づいて、本明細書に記載の研磨パッドを製造するために選択してもよい。実施形態では、研磨層１０４は熱硬化性材料で構成されるが、対応する基礎層１０２は、ポリカーボネート等の熱可塑性プラスチック材料で構成される。
【００２６】
研磨層１０４の材料は成形されてもよい。用語「成形され」は、研磨層１０４が形成モールドで形成されることを示すために使用され得る。実施形態では、成形された研磨層１０４は、コンディショニングおよび／または研磨したときに、ほぼ１〜５ミクロン二乗平均平方根の範囲の研磨表面粗さを有する。一実施形態では、成形された研磨層１０４は、コンディショニングおよび／または研磨したときに、ほぼ２．３５ミクロン二乗平均平方根の研磨表面粗さを有する。
【００２７】
研磨層１０４の材料は細孔形成機能を有してもよい。実施形態では、研磨層１０４は、全空隙容積のほぼ６％〜から５０％の範囲の独立気泡細孔の気孔密度を有する。一実施形態では、複数の独立気泡細孔は、複数のポロゲンである。例えば、用語「ポロゲン」は、ミクロンまたはナノスケールの球状、または「中空」コアを有するある程度球状の粒子を指すために使用され得る。中空コアは、固体材料を充填されていないが、ガス状または液体の中心部を有してもよい。一実施形態では、複数の独立気泡細細孔は、研磨パッド１００の研磨層１０４を通して（例えば、内部追加構成要素として）、予備発泡及びガス充填されたＥＸＰＡＮＣＥＬ（商標）で構成される。特定の実施形態では、ＥＸＰＡＮＣＥＬ（商標）はペンタンを充填される。実施形態では、複数の独立気泡孔のそれぞれは、約１０〜１００ミクロンの範囲の径を有する。実施形態では、複数の独立気泡細孔は、互いに別々の細孔を有する。これは、通常のスポンジ内の孔の場合のように、トンネルを通して互いに接続してもよい開放セル孔と対照的である。一実施形態では、独立気泡細孔のそれぞれは、上述のように、ポロゲンのシェル等の物理的シェルを含む。しかし、他の実施形態では、独立気泡細孔のそれぞれは、物理的シェルを含まない。実施形態では、複数の独立気泡細孔は、研磨層１０４の熱硬化性ポリウレタン材料を通して、本質的に均等に分布する。実施形態では、研磨層１０４は細孔形成機能を有するが、対応する基礎層１０２は有せず、細孔がない。
【００２８】
実施形態では、研磨層１０４は不透明である。一実施形態では、用語「不透明な」は、可視光のほぼ１０％以下を通過可能とする材料を指すために使用される。一実施形態では、研磨層１０４の全体を通して（例えば、内部追加構成要素として）潤滑剤等の不透明化粒子充填剤を含有することにより、ほとんどの部分または全体が不透明である。特定の実施形態では、不透明化粒子充填剤は、限定されるものではないが、窒化ホウ素、フッ化セリウム、黒鉛、フッ化黒鉛、硫化モリブデン、硫化ニオブ、タルク、硫化タンタル、二硫化タングステン、または、テフロン（登録商標）等の材料である。
【００２９】
研磨層１０４の溝１０５は、ＣＭＰ工程中の研磨に適したパターンを有する。各溝１０５は、それぞれの溝の任意の所定ポイントで約２から約１００ミルの幅を有してもよい。いくつかの実施形態では、溝１０５は、それぞれの溝の任意の所定ポイントで約１５から約５０ミルの幅である。溝１０５は、均一な幅、可変幅またはそれらの任意の組み合わせであってもよい。いくつかの実施形態では、溝パターンの溝１０５は、全てが均一幅である。しかし、いくつかの実施形態では、溝パターンのいくつかの溝１０５は、特定の均一幅を有し、一方、同じパターンの他の溝は異なる均一幅を有する。いくつかの実施形態では、溝幅は、研磨層１０４の中心からの距離の増大と共に増大する。いくつかの実施形態では、溝幅は、研磨層１０４の中心からの距離の増大と共に減少する。いくつかの実施形態では、均一幅の溝１０５は、可変幅の溝１０５に代替される。
【００３０】
上述した深さ及び幅寸法にしたがって、個々の溝１０５は、均一の容積、可変容積またはそれらの任意の組み合わせとすることができる。いくつかの実施形態では、溝１０５は全てが均一の容積である。しかし、いくつかの実施形態では、溝容積は、研磨層１０４の中心からの距離が増大すると共に増大する。いくつかの他の実施形態では、溝容積は、研磨層１０４の中心からの距離が増大すると共に減少する。いくつかの実施形態では、均一容積の溝は、可変容積の溝に代替される。
【００３１】
本明細書に記載の溝パターンの溝１０５は、約３０から約１０００ミルのピッチを有してもよい。いくつかの実施形態では、溝１０５は、約１２５ミルのピッチを有する。円形の研磨層１０４について、溝ピッチは、円形の研磨層１０４の半径に沿って測定される。ＣＭＰベルトでは、溝ピッチは、ＣＭＰベルトの中心からＣＭＰベルトの縁部まで測定される。溝１０５は、均一ピッチ、可変ピッチ、または、これらの任意の組み合わせとしてもよい。いくつかの実施形態では、溝は全てが均一のピッチである。しかし、いくつかの実施形態では、溝ピッチは、研磨パッドの中心からの距離が増大すると共に増大する。いくつかの他の実施形態では、溝ピッチは、研磨層１０４の中心からの距離が増大すると共に減少する。いくつかの実施形態では、１つのセクタ内の溝１０５のピッチは、研磨層１０４の中心からの距離の増大と共に変化し、一方、隣接するセクタ内の溝１０５のピッチは均一に維持される。いくつかの実施形態では、１つのセクタ内の溝１０５のピッチは、研磨層１０４の中心からの距離が増大すると共に増大し、一方、隣接するセクタ内の溝のピッチは異なる割合で増大する。いくつかの実施形態では、１つのセクタ内の溝１０５のピッチは、研磨層１０４の中心からの距離が増大すると共に増大し、一方、隣接するセクタ内の溝１０５のピッチは、研磨層１０４の中心からの距離が増大すると共に減少する。いくつかの実施形態では、均一ピッチの溝は、可変ピッチの溝に代替される。いくつかの実施形態では、均一ピッチの溝のセクタは、可変ピッチの溝のセクタに代替される。
【００３２】
実施形態では、研磨層１０４の溝１０５が成形プロセス中に形成されるときに、モールド内で研磨層１０４を形成する際に結果として生じる研磨層１０４の位置決めは、モールドから研磨層１０４を除去した後に決定することができる。すなわち、このような研磨層１０４は、成形プロセスに戻すトレーサビリティを設けるようにデザイン（例えば、クロッキングマークで）してもよい。したがって、一実施形態では、研磨層１０４は、成形された研磨層であり、これに含まれる特徴は、結果として生じる研磨層１０４を形成するために使用されるモールド内の領域の場所を示す。
【００３３】
実施形態では、ペアリングとして、基礎層１０２と研磨層１０４との組み合わせは、４０°Ｃ、１／Ｐａにおけるほぼ１０００ＫＥＬよりも小さいエネルギ損失係数を有する。実施形態では、研磨層１０４は、摂氏４０度においてほぼ５０ＭＰａ〜１００ＭＰａの範囲の弾性貯蔵弾性率（Ｅ’）を有し、基礎層１０２は、摂氏４０度においてほぼ１５００ＭＰａ〜３０００ＭＰａの範囲の弾性貯蔵弾性率（Ｅ’）を有する。実施形態では、基礎層１０２は、ほぼ７０〜９０ショアＤの範囲の硬度を有し、研磨層１０４は、ほぼ２０〜６５ショアＤの範囲の硬度を有する。
【００３４】
上記実施形態で述べたように、研磨層１０４は、ＰＳＡ層等の接着剤層１１６により、基礎層１０２に取付けてもよい。しかし、他の実施形態では、研磨層１０４は、基礎層１０２に直接取付けられる。すなわち、研磨層１０４は、基礎層１０２と直接接触する。一実施形態では、さらに、「直接結合される」は、介在層（感圧接着剤層等）または他の糊状若しくは接着フィルム無しで直接接触することを表す。このような特定の実施形態では、研磨層１０４は、基礎層１０２と共有結合する。実施形態では、用語「共有結合する」は、第１材料（例えば、研磨層の材料）からの原子が第２材料（例えば、基礎層の材料）からの原子と架橋されまたは電子を共有し、実際の化学結合を生じることを指す。共有結合は、ねじ、釘、糊または他の接着剤を介する結合等の機械的結合と区別される。他の特定の実施形態では、研磨層１０４は、基礎層１０２に対して、共有結合せず、静電結合するだけである。このような静電結合は、基礎層１０２と研磨層１０４との間のワンデルワースタイプの相互作用を包含してもよい。
【００３５】
いずれの場合も、研磨層１０４が接着剤層１１６により基礎層１０２に取付けられ、または、基礎層１０２に直接結合されているかどうかに関わらず、剥離抵抗は、研磨層１０４が基礎層１０２に連結される強度及び程度を示す。実施形態では、基礎層１０２及び研磨層１０４は、研磨パッド１００の使用寿命中に作用するせん断力に耐えるのに十分な剥離抵抗を有する。
【００３６】
実施形態では、表面粗さは、研磨層１０４と基礎層１０２との界面で用いられ、研磨パッド１００のこれらの２つの部分の結合強さを増大する。このような一実施形態では、基礎層１０２は、ほぼ１マイクロメートルＲａ（二乗平均平方根）よりも大きな表面粗さを有する。このような特定の実施形態では、表面粗さはほぼ５〜１０マイクロメートルＲａ（二乗平均平方根）の範囲である。しかし、他の実施形態では、実質的な表面粗さは含まれず、研磨層１０４の界面、及び、基礎層１０２は特に滑らかである。このような滑らかな界面の強度は、表面粗さとは無関係なことがあり、または、このような表面粗さを含めることにより更に強化する必要がないことがある。このような一実施形態では、基礎層１０２は、ほぼ１マイクロメートルＲａ（二乗平均平方根）よりも小さい表面粗さの滑らかな表面を有する。
【００３７】
実施形態では、研磨層１０４及び対応する基礎層１０２の材料は、個々の構成要素として、または全体として研磨パッド１００に対して共同して、それぞれ所要の研磨特性を提供するために適切な寸法に画定してもよい。図１Ａを参照すると、実施形態では、研磨層１０４は、ほぼ２〜５０ミルの範囲の厚さ（Ｔ）と、ほぼ２０ミルの厚さの対応する基礎層１０２とを有する。実施形態では、基礎層１０２は、対応する研磨パッド１００のバルク研磨特性に影響するために十分な研磨層の厚さ及び弾性率に対する厚さ及び弾性率を有する。実施形態では、基礎層１０２は、ダイレベルの研磨平面性を提供するために対応する研磨パッド１００に対して十分厚いが、ウェハレベルの研磨均一性を提供するために研磨パッド１００に対して十分薄い。
【００３８】
研磨パッドを製造する第１の例示的な方法は、基礎層に研磨層を取付けた後、基礎層に窓を取付けることを包含する。実施例として、図２Ａ〜図２Ｉは、本発明の実施形態による、基板を研磨する研磨パッドの製造方法における種々の工程を示す断面図を示す。
【００３９】
図２Ａを参照すると、研磨層１０４が設けられている。研磨層１０４は、研磨面１２８と背面１２９とを有し、弾性率を有する。研磨面１２８は、それに形成された溝１０５を有してもよい。図２Ｄを参照すると、第１開口１０６が研磨層１０４を貫通して形成されている。一実施形態では、図２Ｂ及び２Ｃを参照すると、第１開口１０６が研磨層１０４の部分５０６を研磨層１０４の研磨面１２８から、研磨層１０４の背面１２９を貫通することなく、部分５５０を残して凹設することにより、形成される。接着剤層５５２がこの後、研磨層１０４の背面１２９上に積層される。再度図２Ｄを参照すると、接着剤層５５２と、研磨層１０４の背面１２９とは、研磨層１０４の凹設部分５５６と整合して切削され、研磨層１０４に第１開口１０６を設け、部分５５０を除去し、図２Ｄに示すように、接着剤層１１６を残したままにする。一実施形態では、切削はエンドミルまたはルータを使用して行われる。上述のように、第１開口１０６が、研磨層１０４の研磨面１２８側から研磨層１０４を貫通して形成されるが、他の実施形態では、第１開口１０６は、研磨層１０４の背面１２９から研磨層１０４を貫通して形成される。
【００４０】
図２Ｅを参照すると、基礎層５５４が研磨層１０４の背面１２９に取付けられる。基礎層５５４は、研磨層１０４の弾性率よりも大きな弾性率を有する。図２Ｈを参照すると、基礎層５５４を研磨層１０４の背面１２９に取付けた後、第２開口１０８が基礎層５５４を貫通して形成され、開口１０８がこれを貫通する基礎層１０２を形成する。第１開口１０６は、第２開口１０８の少なくとも一部分を露出し、基礎層１０２の一部分１１０を露出する。このような一実施形態では、第１開口１０６は第２開口１０８の全体を露出する。実施形態では、図２Ｆ及び図２Ｇを参照すると、基礎層５５４を通して第２開口１０８を形成する前に、サブパッド５５６そして接着剤層５５８が、研磨層１０４が取付けられる側と反対側の基礎層５５４の側に取付けられる。このような一実施形態では、第２開口１０８を形成することは更に、サブパッド５５６を通して（更に、存在する場合には接着剤層５５８を通して）開口を形成し、図２Ｈに示すように、サブパッド１１８を設けることを包含する。
【００４１】
図２Ｉを参照すると、窓１１２が第１開口１０６内に挿入され、基礎層１０２の露出部分１１０に取付けられる。実施形態では、図１Ａとの関連で説明したように、また図２Ｉに示されるように、窓１１２は、接着剤層１１４で基礎層１０２の露出部分１１０に取付けられる。このような一実施形態では、接着剤層１１４は、窓１１２の内側部ではなく、最初に窓１１２の外側部に取付けられ（例えば、外側部は、基礎層１０２の露出部分１１０に接触する部分である）、この後、接着剤層１１４を基礎層１０２の露出部１１０に取付ける。一実施形態では、接着剤層は、限定されるものではないが、（ＰＳＡ）層、２成分型エポキシ層、ＵＶ硬化樹脂層、シリコーンベースの接着剤層、転写テープ層、または、ホットメルト層等の１つである。このような特定の実施形態では、接着剤層は、非ディファレンシャルタイプの両面テープＰＳＡ層である。他のこのような特定の実施形態では、接着剤層は、ディファレンシャルタイプの両面テープＰＳＡ層である。
【００４２】
他の実施形態では、図３との関係で後述するように、窓１１２は、基礎層１０２の露出部分１１０に窓１１２の一部分を溶接することにより、基礎層１０２の露出部分１１０に取付けられる。他の実施形態では、図４との関係で後述するように、窓１１２は、基礎層１０２に窓１１２をスナップ嵌めすることにより、基礎層１０２の露出部分１１０に取付けられる。実施形態では、上述のように、窓１１２は、Ｔプラグに対する場合のように、第２開口１０８の一部分内に窓１１２の一部分を挿入することにより、基礎層１０２に取付けられる。
【００４３】
第２の例示的研磨パッドは、溶接領域により基礎層に取付けられた窓を有する基礎層を備える。例えば、図３は、本発明の実施形態による、研磨層の開口内に収容され、かつ下側の基礎層に溶接領域により取付けられた窓を有する研磨パッドの断面図を示す。
【００４４】
図３を参照すると、基板を研磨する研磨パッド３００は、第１弾性率を有する基礎層１０２を有する。研磨層１０４が基礎層１０２に取付けられる。研磨層１０４は、第１弾性率よりも小さい第２弾性率を有する。第１開口１０６が、研磨層１０４を貫通する。第２開口１０８が、基礎層１０２を貫通する。平面視で見て、第１開口１０６は第２開口１０８の少なくとも一部分を露出し、基礎層１０２の一部分１１０を露出する。このような一実施形態では、第１開口１０６は、第２開口１０８の全体を露出する。
【００４５】
図３を再度参照すると、窓３１２が第１開口１０６内に配置され、基礎層１０２の露出部分１１０に取付けられる。実施形態では、窓３１２は、溶接領域３０２により、基礎層１０２の露出部分１１０に取付けられる。このような一実施形態では、溶接領域３０２は、限定されるものではないが、スポット溶接領域、ライン溶接領域、または、マルチライン溶接領域等の領域である。窓３１２の他の属性は、図１Ａ及び１Ｂの窓１１２に関連して上述したものであってもよい。更に、研磨パッド３００の他の属性は、図１Ａ及び１Ｂの研磨パッド１００に関連して上述したものであってもよい。
【００４６】
第３の例示的な研磨パッドは、スナップ嵌め機構により基礎層に取付けられた窓を有する基礎層を包含する。例えば、図４は、本発明の実施形態による、研磨層の開口内に収容され、かつ下側の基礎層にスナップ嵌め機構により取付けられた窓を有する研磨パッドの断面図を示す。
【００４７】
図４を参照すると、基板を研磨する研磨パッド４００は、第１弾性率を有する基礎層１０２を備える。研磨層１０４が基礎層１０２に取付けられる。研磨層１０４は、第１弾性率よりも小さい第２弾性率を有する。第１開口１０６が、研磨層１０４を貫通する。第２開口１０８が、基礎層１０２を貫通する。平面視で見て、第１開口１０６は第２開口１０８の少なくとも一部分を露出し、基礎層１０２の一部分１１０を露出する。このような一実施形態では、第１開口１０６は、第２開口１０８の全体を露出する。
【００４８】
図４を再度参照すると、窓４１２が第１開口１０６内に配置され、基礎層１０２の露出部分１１０に取付けられる。実施形態では、窓４１２は、スナップ嵌め機構４０２により、基礎層１０２の露出部分１１０に取付けられる。このような一実施形態では、スナップ嵌め機構４０２は、基礎層１０２の露出領域１１０の一部分を下方から締付ける一部分を有する。一実施形態では、サブパッド１１８は、窓４１２のスナップ嵌め機構４０２を収容する機構４０４（斜面等）を有し、または、窓４１２のスナップ嵌め機構を収容して形成される。窓４１２の他の属性は、図１Ａ及び１Ｂの窓１１２に関連して上述したものであってもよい。更に、研磨パッド４００の他の属性は、図１Ａ及び１Ｂの研磨パッド１００に関連して上述したものであってもよい。
【００４９】
図２Ａ〜図２Ｉに関連して上述した方法に加え、または代替的に、研磨パッド１００、３００及び４００等の研磨パッドを製造するために他のアプローチを使用してもよいことが認められる。研磨パッドを製造する第２の例示的な方法は、基礎層に研磨層を取付ける前に、基礎層に窓を取付けることを包含する。実施例として、図５Ａ〜図５Ｃは、本発明の実施形態による、基板を研磨する研磨パッドの製造方法における種々の工程を示す断面図を示す。
【００５０】
図５Ａを参照すると、第１開口１０６が研磨層１０４を貫通して形成されている。研磨層１０４は、研磨面５００と背面５０２とを有し、弾性率を有する。第２開口１０８が、基礎層１０２を貫通して形成される。基礎層は、研磨側５０４と背面５０６とを有し、研磨層１０４の弾性率よりも大きな弾性率を有する。第１または第２開口を形成する順序は、相互に、及び、本明細書に記載の他の工程に対して変更可能なことが認められる。
【００５１】
図５Ｂを参照すると、窓１１２は、基礎層１０２の研磨側５０４に取付けられる。窓１１２は、第２開口１０８の少なくとも一部分を覆う。このような一実施形態では、窓１１２は、図５Ｂに示すように、第２開口１０８の全体を覆う。
【００５２】
実施形態では、窓１１２は、図１Ａとの関連で説明したように、接着剤層で基礎層１０２の研磨側５０４に取付けられる。このような一実施形態では、接着剤層は、窓１１２の内側部ではなく、最初に窓１１２の外側部に取付けられ（例えば、外側部は、基礎層１０２に接触する部分である）、この後、接着剤層を基礎層１０２に取付ける。一実施形態では、接着剤層は、限定されるものではないが、（ＰＳＡ）層、２成分型エポキシ層、ＵＶ硬化樹脂層、シリコーンベースの接着剤層、転写テープ層、または、ホットメルト層等の１つである。このような特定の実施形態では、接着剤層は、非ディファレンシャルタイプの両面テープＰＳＡ層である。他のこのような特定の実施形態では、接着剤層は、ディファレンシャルタイプの両面テープＰＳＡ層である。
【００５３】
他の実施形態では、窓１１２は、図３との関連で説明したように、窓１１２の一部分を基礎層１０２に溶接することにより、基礎層１０２の研磨側５０４に取付けられる。他の実施形態では、図４との関係で説明したように、窓１１２は、基礎層１０２に窓１１２をスナップ嵌めすることにより、基礎層１０２の研磨側５０４に取付けられる。実施形態では、上述のように、窓１１２は、Ｔプラグに対する場合のように、第２開口の一部分内に窓の一部分を挿入することにより、基礎層１０２に取付けられる。
【００５４】
図５Ｃを参照すると、窓１１２を基礎層１０２の研磨側５０４に取付けた後、研磨層１０４が基礎層１０２に取付けられる。研磨層１０４を貫通して形成された第１開口１０６は、窓１１２を囲む。
【００５５】
実施形態では、研磨パッド１００，３００または４００等の本明細書に記載の研磨パッドは、基板の研磨に適している。基板は、デバイスまたは他の層がその上に配置されるシリコン基板等の半導体製造業に使用されるものでもよい。しかし、基板は、限定されるものではないが、ＭＥＭＳデバイス、レチクルまたはソーラモジュール用の基板等の１つであってもよい。したがって、本明細書で使用する「基板を研磨する研磨パッド」への言及は、これ等及び関連する可能性を包含することを意図する。実施形態では、研磨パッドは、例えば、ほぼ５０〜７７センチメートルの範囲であるほぼ２０インチから３０．３インチの範囲、場合によっては、例えばほぼ２５〜１０７センチメートルの範囲であるほぼ１０インチから４２インチの範囲の径を有する。
【００５６】
本明細書に記載の１つまたは複数の実施形態の背景を提供すると、ソフトな研磨パットを製造及び使用する従来のアプローチは限界があり得ることが認められる。例えば、鋳造したソフトパッドは、低欠陥特性を提供するが、平坦化性能が不十分なことがある。研磨工程中における低欠陥特性で、更に高い平坦化性能の双方を提供する研磨パッドに対する必要性があり得る。同様に、硬い研磨パッドを製造及び使用する従来のアプローチには、限界があり得る。例えば、より硬いウレタン配合物に内在し得るより早いゲル化速度は、パッド均一性に影響すると共に配合物オプションを制限するプロセス不全を余儀なくさせる可能性がある。このような不全を避けるハードパッドを製造及び実施するのに適したアプローチに対する必要性が存在する。更に、上記したように、それぞれの特性を個々に最適化するように、パッドの研磨面の特性をそのバルク特性から分離することが望ましいことがある。
【００５７】
本発明の実施形態にしたがって、研磨面の材料と異なる材料の基礎層を有する研磨パッドが上述されている。このような研磨パッドは、従来のパッドに対する上述の低質化に対処するのに適した研磨アプローチで製造または実施してもよい。一実施形態では、複合研磨パッドは、研磨層が取付けられる、安定した、本質的に非圧縮性の不活性材料で製造される基礎を備える。比較的高弾性率を有する基礎層は、パッドの完全性をサポート及び強化し、一方では、比較的低い弾性率を有する研磨層がひっかき傷を減少させ、研磨層と研磨パッドの残部との材料特性を分離することを可能とする。
【００５８】
本明細書に記載の研磨パッドは、種々の化学機械研磨装置に使用するのに好適であり得る。実施例として、図６は、本発明の実施形態による、本明細書に記載の研磨パッドに適合する研磨装置の等角側面図を示す。
【００５９】
図６を参照すると、研磨装置６００はプラテン６０４を有する。プラテン６０４の上面６０２は、研磨層と基礎層とを有しかつ基礎層に窓を取付けた研磨パッド等の研磨パッド６９９を支持するために使用してもよい。プラテン６０４は、スピンドル回転６０６を提供するように構成してもよい。サンプルキャリア６１０は、研磨パッドで半導体ウェハを研磨する際に、半導体ウェハ６１１を定位置に保持するために使用される。サンプルキャリア６１０は更に、スライダ揺動６０８を提供する。サンプルキャリア６１０は更に、サスペンション機構６１２により支持される。スラリーフィード６１４は、半導体ウェハを研磨する前及び研磨中に研磨パッド６９９の表面にスラリーを供給するために含まれる。調整ユニット６９０も包含してもよく、一実施形態では、研磨パッドをコンディショニングするためにダイアモンドチップを有する。実施形態では、研磨パッド６９９は、それを通してＣＭＰプロセス中に光学式終点検出を実行してもよい窓６５０を有する。
【００６０】
以上、基礎層と基礎層に取付けられた窓とを有する研磨パッド、及び、このような研磨パッドの製造方法を本明細書において開示した。本発明の実施形態では、基板を研磨する研磨パッドは、第１弾性率を有する基礎層を備える。研磨層は、基礎層に取付けられ、第１弾性率よりも小さい第２弾性率を有する。第１開口が研磨層を貫通し、第２開口が基礎層を貫通する。第１開口は、第２開口の少なくとも一部分を露出し、基礎層の一部分を露出する。窓が第１開口内に配置され、基礎層の露出部分に取付けられる。
【図１Ａ】
2018533489.tif 000003
【図１Ｂ】
2018533489.tif 000004
【図２Ａ】
2018533489.tif 000005
【図２Ｂ】
2018533489.tif 000006
【図２Ｃ】
2018533489.tif 000007
【図２Ｄ】
2018533489.tif 000008
【図２Ｅ】
2018533489.tif 000009
【図２Ｆ】
2018533489.tif 000010
【図２Ｇ】
2018533489.tif 000011
【図２Ｈ】
2018533489.tif 000012
【図２Ｉ】
2018533489.tif 000013
【図３】
2018533489.tif 000014
【図４】
2018533489.tif 000015
【図５Ａ】
2018533489.tif 000016
【図５Ｂ】
2018533489.tif 000017
【図５Ｃ】
2018533489.tif 000018
【図６】
2018533489.tif 000019
【手続補正書】
【提出日】平成30年5月8日(2018.5.8)
【手続補正１】
【補正対象書類名】明細書
【補正対象項目名】００３９
【補正方法】変更
【補正の内容】
【００３９】
図２Ａを参照すると、研磨層１０４が設けられている。研磨層１０４は、研磨面１２８と背面１２９とを有し、弾性率を有する。研磨面１２８は、それに形成された溝１０５を有してもよい。図２Ｄを参照すると、第１開口１０６が研磨層１０４を貫通して形成されている。一実施形態では、図２Ｂ及び２Ｃを参照すると、第１開口１０６が研磨層１０４の部分５０６を研磨層１０４の研磨面１２８から、研磨層１０４の背面１２９を貫通することなく、部分５５０を残して凹設することにより、形成される。接着剤層５５２がこの後、研磨層１０４の背面１２９上に積層される。再度図２Ｄを参照すると、接着剤層５５２と、研磨層１０４の背面１２９とは、研磨層１０４の凹設部分５０６と整合して切削され、研磨層１０４に第１開口１０６を設け、部分５５０を除去し、図２Ｄに示すように、接着剤層１１６を残したままにする。一実施形態では、切削はエンドミルまたはルータを使用して行われる。上述のように、第１開口１０６が、研磨層１０４の研磨面１２８側から研磨層１０４を貫通して形成されるが、他の実施形態では、第１開口１０６は、研磨層１０４の背面１２９から研磨層１０４を貫通して形成される。
【手続補正２】
【補正対象書類名】明細書
【補正対象項目名】００５７
【補正方法】変更
【補正の内容】
【００５７】
本発明の実施形態にしたがって、研磨面の材料と異なる材料の基礎層を有する研磨パッドが上述されている。このような研磨パッドは、従来のパッドに対する上述の低質化に対処するのに適した研磨アプローチで製造または実施してもよい。一実施形態では、複合研磨パッドは、研磨層が取付けられる、安定した、本質的に非圧縮性の不活性材料で製造される基礎層を備える。比較的高弾性率を有する基礎層は、パッドの完全性をサポート及び強化し、一方では、比較的低い弾性率を有する研磨層がひっかき傷を減少させ、研磨層と研磨パッドの残部との材料特性を分離することを可能とする。
【手続補正３】
【補正対象書類名】図面
【補正対象項目名】図６
【補正方法】変更
【補正の内容】
【図６】
2018533489.tif 000020
【国際調査報告】
2018533489.tif 000021
2018533489.tif 000022
2018533489.tif 000023